(57)【特許請求の範囲】
【請求項１】
基材上の少なくとも一部に反射性塗膜を有する反射性塗装物であって、
前記反射性塗膜が、
表面の一部に反射膜が形成され、球形で透明であり、平均粒径が３０μｍ以上の自反射ビーズと、
平均粒径が７０μｍ以上の薄片状の光輝材と
を同一の透明樹脂層内に含み、
前記自反射ビーズの反射性塗膜全量に対する含有割合が２０〜６０重量％であり、
前記自反射ビーズと前記光輝材との平均粒径の比（自反射ビーズの平均粒径／光輝材の平均粒径）が、０．１〜２．０の範囲である、
反射性塗装物。
【請求項２】
前記光輝材は、高分子フィルムに金属又は金属化合物が真空蒸着されたものが粉末化されたものである、請求項１に記載の反射性塗装物。
【請求項３】
前記光輝材は、表面に金属もしくは金属化合物がコーティングされたマイカもしくはガラスフレークである、請求項１に記載の反射性塗装物。
【請求項４】
前記反射性塗膜が、前記透明樹脂層内に、平均粒径の異なる複数種のビーズを含む、請求項１から３までのいずれかに記載の反射性塗装物。
【請求項５】
前記反射性塗膜が、前記透明樹脂層内に、前記自反射ビーズの他に、前記自反射ビーズよりも平均粒径が大きく反射膜が形成されていないビーズを含む、請求項１から４までのいずれかに記載の反射性塗装物。
【請求項６】
前記基材の表面の少なくとも一部に、亜鉛系めっき層、化成処理層及び塗膜層の各層が順次形成されたものであって、前記塗膜層の上に前記反射性塗膜が形成されている、請求項１から５までのいずれかに記載の反射性塗装物。
【請求項７】
防護柵又は防護柵の構成部材を前記基材とする、請求項１から６までのいずれかに記載の反射性塗装物。
【請求項８】
基材上の少なくとも一部に塗布して反射性塗膜を形成するための反射性塗料であって、
透明樹脂と、
表面の一部に反射膜が形成され、球形で透明であり、平均粒径が３０μｍ以上の自反射ビーズと、
平均粒径が７０μｍ以上の薄片状の光輝材と
を含有し、
前記自反射ビーズの反射性塗膜全量に対する含有割合が２０〜６０重量％となるように調整され、
前記自反射ビーズと前記光輝材との平均粒径の比（自反射ビーズの平均粒径／光輝材の平均粒径）が、０．１〜２．０の範囲である、
反射性塗料。
【請求項９】
基材上の少なくとも一部に請求項８に記載の反射性塗料を塗布して反射性塗膜を形成する、塗装方法。
【発明の詳細な説明】
【技術分野】
【０００１】
本発明は、基材上の少なくとも一部に反射性塗膜を有する反射性塗装物、反射性塗料及び塗装方法に関する。
【背景技術】
【０００２】
夜間やトンネル内などにおいては、物の認識や識別が困難となる。
そこで、従来、反射材や反射塗膜を設けて対象物の視認性を向上させるなどの工夫が行われている。夜間等における視認性を向上させる目的は、さまざまである。標識に記された表示そのものを見えやすくするためや、ガードレールやトンネルに取り付けられた視線誘導を目的としたもの(視線誘導標)、自転車に取り付けられた反射材のように相手（車の運転手）にその存在を知らせるためのものがあり、多くは車のライトを反射して運転手が視認できる再帰反射のしくみを用いている。ここで、再帰反射とは、外部からの入射した光を入射方向と同じ方向に反射させる特性のことである。
例えば、間隔をおいて立設された支柱間に上下並行に複数の横桟が取付けられた防護柵において、該横桟の外側面に光反射剤を含む樹脂塗膜が形成され、更にその樹脂塗膜の表面に再帰反射性を有するガラスビーズが付着され、ガラスビーズに入射された光が光反射剤で反射するようになされたことを特徴とする防護柵が提案されている（特許文献１参照）。
【０００３】
なお、平滑な表面を有するフレーク状ガラスの表面に金属皮膜が形成されている鱗片状顔料を含み、該鱗片状顔料が粒径２０〜８０μｍの粒子を４０重量％以上の割合で有する再帰光輝性塗料が提案されているが（特許文献２参照）、「この発明の再帰光輝性塗膜および再帰光輝性塗装製品は、それぞれ、再帰光輝性を有することにより、夜間でも目立つ意匠性を持っており、ユーザーにインパクトを与えることが可能になった」（段落００３６）の記載に見るように、あくまでも意匠性の向上を目的としており、上記の如き、視認性向上の技術に関するものではないと理解される。
【０００４】
また、基体に金属又は金属酸化物を被覆した平均粒子径８０〜１０００μｍの光輝性顔料とビヒクルとを含有する光輝性塗料組成物が提案されているが（特許文献３参照）、この技術は、自動車車体等に、光輝顔料によりキラキラ感を付与して意匠性を向上させるための技術であって、上記の如き、視認性向上の技術に関するものではない。
【先行技術文献】
【特許文献】
【０００５】
【特許文献１】特開２００７−９２３９３号公報
【特許文献２】特開平５−１７９１７４号公報
【特許文献３】特開２００１−３１９０８号公報
【発明の概要】
【発明が解決しようとする課題】
【０００６】
特許文献１の防護柵のように、対象物が再帰反射性を備える場合において、例えば、車のヘッドライトで対象物を照射した場合、車の乗員は再帰反射光を認識することができる。これら従来の技術は前述の如く主に自動車の運転手に対して夜間の視認性を向上させる技術である。
一方、昨今は自然災害が多く発生するようになり、歩行者を如何に避難誘導させるかが重大な課題になってきた。例えば、想定される南海トラフ地震による津波からの避難対策、気候変動による局地的な豪雨による土砂崩れからの避難対策などを目的とした避難誘導道の整備が進められている。その中で、特に夜間避難する場合でも歩行者が避難道と認識でき、さらに誘導できることが求められている。
しかしながら、歩行者が懐中電灯などで対象物を照らした場合や、街灯によって対象物が照らされている場合、歩行者は再帰反射光を認識することが困難である。
これは、光源と観測者との角度（観測角）の関係によるものであって、具体的には、車のヘッドライト（光源）と車の乗員（観測者）との角度は小さいのに対して、手に持った懐中電灯や街灯（光源）と歩行者の目との角度は一般に大きいためである。
【０００７】
そこで、本発明は、再帰反射性及び拡散反射性を併せ持ち、両者によって高い視認性を発揮する反射性塗装物、反射性塗料及び塗装方法を提供することを目的としている。
【課題を解決するための手段】
【０００８】
本発明者は、上記課題を解決するべく鋭意検討を行い、以下のことを見出し本発明に至った。
すなわち、歩行者が懐中電灯を持って対象物を照らす場合も、遠方（３ｍ以上離れた距離）から光を当てる場合は、手を前方に向けて挙げ、光源と観測者との角度（観測角）が小さくなり、再帰反射による視認性が有効となること、しかしながら対象物の近く（３ｍ以内）で懐中電灯を持って対象物を照らす場合には、再帰反射の効果が発揮されにくいこと、また鏡のように反射性に優れた反射材は正面から光を当てた場合以外は効果が無いこと、すなわち光輝材を単独で塗膜に形成させても正反射方向以外は充分な効果が得られないことがわかった。
そこで、上記の点を考慮した上で種々の検討を行い、基材上の少なくとも一部に反射性塗膜を有する反射性塗装物において、ビーズと光輝材の併用、層構成、ビーズや光輝材の粒径等を工夫することにより、再帰反射性及び拡散反射性の両方が良好に発揮され、高い視認性を備えた反射性塗装物が得られることを見出し、本発明を完成するに至った。
【０００９】
すなわち、本発明にかかる反射性塗装物は、基材上の少なくとも一部に反射性塗膜を有する反射性塗装物であって、前記反射性塗膜が、表面の一部に反射膜が形成され、球形で透明であり、平均粒径が３０μｍ以上の自反射ビーズと、平均粒径が７０μｍ以上の薄片状の光輝材と同一の透明樹脂層内に含み、前記自反射ビーズの反射性塗膜全量に対する含有割合が２０〜６０重量％であり、前記自反射ビーズと前記光輝材との平均粒径の比（自反射ビーズの平均粒径／光輝材の平均粒径）が、０．１〜２．０の範囲であることを特徴とする。
【００１０】
また、本発明にかかる反射性塗料は、基材上の少なくとも一部に塗布して反射性塗膜を形成するための反射性塗料であって、透明樹脂と、表面の一部に反射膜が形成され、球形で透明であり、平均粒径が３０μｍ以上の自反射ビーズと、平均粒径が７０μｍ以上の薄片状の光輝材とを含有し、前記自反射ビーズの反射性塗膜全量に対する含有割合が２０〜６０重量％となるように調整され、前記自反射ビーズと前記光輝材との平均粒径の比（自反射ビーズの平均粒径／光輝材の平均粒径）が、０．１〜２．０の範囲であることを特徴とする。
【００１１】
本発明にかかる塗装方法は、基材上の少なくとも一部に上記反射性塗料を塗布して反射性塗膜を形成することを特徴とする。
【００１２】
なお、上記特許文献１の技術では、光反射剤を含む樹脂塗膜の表面（上層）にガラスビーズの層が形成されており、ガラスビーズを入射された光が、光反射剤を含む樹脂塗膜に到達して反射し、この反射光がガラスビーズに入射し、再帰反射するものである。この層構成で用いられている光反射剤は、本発明の如き拡散反射性を発揮させるものではない。
また、特許文献２には、「再帰光輝性」との記載があり、「従来の塗料では得られない視覚効果、すなわち、夜間や暗所などで照明をうけたときにきらめきを示すという特性」と説明されている（段落０００６）。再帰光輝性が実際にどのような性質を指すのかは必ずしも明らかではないが、少なくとも構成上、本発明を示唆するものではない。
【発明の効果】
【００１３】
本発明は、自反射ビーズを用いているので、特許文献１の「光反射剤を含む樹脂塗膜」のようにビーズ層とは別に反射層を設ける必要がなく、反射膜のないビーズに比べて高い反射輝度が得られるので、ビーズの使用量も少なくすることができる。これにより、同一透明樹脂層内に光輝材を含有させることが可能となり、拡散反射性をも付与することが可能となっている。
そして、透明樹脂層内では、自反射ビーズの反射膜の向きがランダムであるため、入射角が変化しても反射輝度が得られ、また、ビーズと同一の透明樹脂層内に光輝材を形成させる方法により、光輝材が色々な角度で存在し、広い角度でキラキラとした視認性が発揮される。
さらに、ビーズや光輝材の粒径を所定の範囲に設定することで、ビーズと光輝材の相乗作用による上記の如き再帰反射性及び拡散反射性が最大限に発揮される。
従って、本発明によれば、再帰反射性及び拡散反射性によって高い視認性を発揮させることができるのである。
【図面の簡単な説明】
【００１４】
【図１】本発明にかかる反射性塗装物の一実施形態を示す断面図である。
【図２】本発明にかかる反射性塗装物の別の実施形態を示す断面図である。
【図３】本発明にかかる反射性塗装物の別の実施形態を示す断面図である。
【図４】実施例１にかかる試料について光軸迂回における相対反射光分布測定を行った結果を示すグラフである。
【図５】実施例４にかかる試料について光軸迂回における相対反射光分布測定を行った結果を示すグラフである。
【図６】実施例５にかかる試料について光軸迂回における相対反射光分布測定を行った結果を示すグラフである。
【図７】実施例８にかかる試料について光軸迂回における相対反射光分布測定を行った結果を示すグラフである。
【図８】比較例１にかかる試料について光軸迂回における相対反射光分布測定を行った結果を示すグラフである。
【図９】比較例２にかかる試料について光軸迂回における相対反射光分布測定を行った結果を示すグラフである。
【図１０】比較例３にかかる試料について光軸迂回における相対反射光分布測定を行った結果を示すグラフである。
【図１１】比較例５にかかる試料について光軸迂回における相対反射光分布測定を行った結果を示すグラフである。
【図１２】比較例６にかかる試料について光軸迂回における相対反射光分布測定を行った結果を示すグラフである。
【図１３】光軸迂回における反射測定の光学系ならびに反射光挙動の概略図である。
【発明を実施するための形態】
【００１５】
以下、本発明にかかる反射性塗装物、反射性塗料及び塗装方法について詳しく説明するが、本発明の範囲はこれらの説明に拘束されることはなく、以下の例示以外についても、本発明の趣旨を損なわない範囲で適宜変更実施し得る。
【００１６】
本発明の反射性塗装物は、基材上の少なくとも一部に反射性塗膜を有する反射性塗装物である。
そして、反射性塗膜は、ビーズと光輝材とを透明樹脂層内に含むものである。
以下、上記各構成について個々に詳述する。
【００１７】
〔ビーズ〕
本発明においては、表面の一部に反射膜が形成されている球形で透明の自反射ビーズが必須に用いられる。
自反射ビーズ自体が反射膜により高輝度反射機能を有しているので、別途、反射層を設ける必要がない。
【００１８】
自反射ビーズ表面の反射膜は、前記ビーズ表面の一部に形成される。ビーズ表面の全部に形成したのでは、反射膜がビーズへの光の入射を妨げ、光がビーズに入射できない。他方、反射膜を形成する領域が少なすぎると効率的に再帰反射させることができない。したがって、入射、反射の両方が効率的になされるように、反射膜の領域を設定することが好ましく、このような観点から、反射膜を、ビーズ表面の３０〜７０％の領域に形成することが好ましく、４０〜６０％の領域に形成することがより好ましく、概ね５０％の領域、すなわち、ビーズの半球部分に反射膜が形成される自反射ビーズが特に好ましい。ビーズ表面の半球部分に反射膜を形成しておけば、５０％の確率で再帰反射が起こり、十分な視認性が得られる。
【００１９】
ビーズの表面の一部に反射膜を形成する自反射ビーズの製造方法としては、特に限定されず、従来公知の方法を採用すればよい。例えば、ポリエステルなどのフィルム上にポリエチレンなどによりビーズの半球部分を埋め込むように仮接着し、これを真空の釜に入れて、反射膜の材料となる金属や金属酸化物を蒸着させたのち、前記フィルムを取り除くことにより、金属や金属酸化物を蒸着させた反射膜を有する自反射ビーズが得られる。
反射膜の材料となる金属や金属酸化物としては、反射膜としての機能を発現するものであれば特に限定されないが、白色から銀白色の金属や金属酸化物、例えば、アルミニウム、ニッケル、銀、スズ、亜鉛などの金属やこれらの酸化物などが好ましく挙げられ、アルミニウムが特に好ましい。
【００２０】
また、本発明における自反射ビーズの平均粒径は３０μｍ以上である。３００μｍ以下であることが好ましく、３０〜１５０μｍがより好ましい。自反射ビーズとして、平均粒径の異なる２種以上の自反射ビーズを用いることもできる。
自反射ビーズの平均粒径が３０μｍ未満では、拡散反射のための光輝材に自反射ビーズが埋もれて再帰反射性能が発揮しづらくなり、さらに光輝材もほぼ水平方向にのみ形成され、拡散反射の角度が正反射方向だけになってしまうからである。
自反射ビーズの平均粒径が大きすぎると透明樹脂によるビーズの保持が困難となり、ビーズが皮膜からとれやすくなるおそれがある。
ここで、本発明において、自反射ビーズの平均粒径は、以下の測定方法による。
すなわち、自反射ビーズの平均粒径は、レーザ回折・散乱法による粒度分布測定装置を用いて測定される平均粒径値（島津製作所製  ＳＡＬＤ−７０００）とした。
【００２１】
本発明における自反射ビーズの屈折率は、特に限定するわけではないが、屈折率１．５〜２．５のものが好ましく、１．８〜２．２のものがより好ましい。
例えば、透明樹脂の被覆がわずかであれば、屈折率１．８〜２．０程度のものを選択し、他方、透明樹脂の被覆が厚く透明樹脂における光の屈折を考慮に入れる必要がある場合には、より屈折率の高いものを選択するなど、適宜の選択をしてよい。
【００２２】
本発明においては、ビーズとして、２種以上のビーズを組み合わせてもよい。
この場合、上記自反射ビーズを２種以上組み合わせても良いし、上記自反射ビーズと、反射膜が形成されていないビーズ（以下、自反射ビーズと区別するため、反射膜の形成処理がなされていないという意味で「非処理ビーズ」と称する）を２種以上組み合わせてもよい。
【００２３】
例えば、平均粒径、反射膜が形成される領域の割合、屈折率、反射膜の有無などが異なる２種以上のビーズを組み合わせることができる。
このように、２種以上のビーズを組み合わせたり、それらの比率を変えたりすることで、反射特性を適宜調整することができる。
なお、非処理ビーズの平均粒径についても、上記自反射ビーズの平均粒径と同様の測定方法により得られる値とする。
【００２４】
平均粒径の異なる複数種のビーズを組み合わせることが好ましい。
中でも、本発明の必須成分である自反射ビーズに、この自反射ビーズよりも大きい非処理ビーズ（例えば、平均粒径９０〜３００μｍ）を組み合わせることが好ましい。
このように、平均粒径の大きい非処理ビーズを組み合わせると、これを組み合わせない場合と比べて、拡散反射の角度が広くなる。この現象は、光輝材が、平均粒径の大きな非処理ビーズに寄りかかって直立あるいはこれに近い状態となり得ることから、水平から直立あるいはこれに近い角度まで、色々な角度で透明樹脂層内に存在することとなるためであると推測される。
【００２５】
〔光輝材〕
光輝材としては、特に限定するわけではないが、例えば、高分子フィルムに金属又は金属化合物が真空蒸着されたものが粉末化されたもの、表面に金属もしくは金属化合物がコーティングされたマイカもしくはガラスフレークなどが好ましく挙げられる。
【００２６】
高分子フィルムに金属が真空蒸着されたものが粉末化されたものとしては、例えば、以下のようにして得ることができる。
すなわち、まず、ポリエチレンテレタレートなどの高分子フィルムに、金属を真空蒸着させる。
真空蒸着させる金属としては、例えば、アルミニウム、クロム、ニッケル、金、銀、亜鉛を挙げることができ、金属化合物としては、例えば、酸化ケイ素、酸化チタンを挙げることができる。中でも、アルミニウムが好ましい。
真空蒸着の方法は特に限定されず、一般的な公知の方法でよい。
その後、高分子フィルムに金属が真空蒸着されたものをカットするなどして所望の大きさに調整すればよい。
【００２７】
表面に金属もしくは金属化合物がコーティングされたマイカもしくはガラスフレークとしては、一般に公知のものを用いることができる。
具体的には、金属としては、例えば、銀を挙げることができ、金属化合物としては、例えば、酸化チタンや酸化鉄を挙げることができる。
コーティング技術などについては、既に知られている方法を採用することができる。
【００２８】
本発明に用いる光輝材は、薄片状であることが好ましい。薄片状であれば、球状のビーズの間に挟み込まれる形で色々な角度をとりやすく、その結果として、拡散反射角度が広くなる。
【００２９】
本発明に用いる光輝材は、平均粒径が７０μｍ以上である。３００μｍ以下であることが好ましく、８０〜２００μｍがより好ましい。
光輝材の平均粒径が７０μｍ未満では、所期した拡散反射性が得られない。
光輝材の平均粒径が大きすぎると透明樹脂による光輝材の保持が困難となり、光輝材が皮膜からとれやすくなるおそれがある。
ここで、本発明において、光輝材の平均粒径は、以下の測定方法による。
すなわち、光輝材の平均粒径は、レーザ回折・散乱法による粒度分布測定装置を用いて測定される平均粒径値（島津製作所製  ＳＡＬＤ−７０００）とした。
【００３０】
〔透明樹脂〕
前記透明樹脂層を形成する透明樹脂としては、熱可塑性樹脂および熱硬化性樹脂の何れも使用できる。湿気硬化型や紫外線硬化型の樹脂も使用できる。水系樹脂、有機溶剤系樹脂、それらの混合溶媒系樹脂も何れもが使用できる。具体的には、アクリル系、ウレタン系、エポキシ系、シリコン系、アルキド系、フッ素系、メラミン系、ポリエステル系などの樹脂やこれらの樹脂の共重合体が挙げられる。特にアクリル系樹脂、例えば、アクリルウレタン樹脂、アクリルエポキシ樹脂、アクリルシリコン樹脂、アクリルメラミン樹脂などが好ましい。これらは、架橋剤としてイソシアネートを併用することにより耐酸性、耐アルカリ性、耐溶剤性、耐水性、耐塩水性などの耐久性を向上させることができ、屋外用途として優れるからである。
【００３１】
透明樹脂層の厚みとしては、乾燥膜厚で、自反射ビーズの平均粒径の２倍以下であることが好ましい。ここにいう乾燥膜厚とは、後述の実施例に記載の方法で測定される値、すなわち、Ｋｅｔｔ社製の電磁膜厚計「ＬＺ−３００Ｃ（同社の商品名）」を用いて測定される値とする。
【００３２】
〔基材〕
基材は、本発明による反射性（再帰反射性及び拡散反射性）を付与したい任意の物品（部品など、ある物品の一部となる構成部材も含む）である。
基材上の「少なくとも一部」の意味するところは、基材上の全面であっても、一部分であってもよいということである。
【００３３】
基材として、例えば、防護柵やその構成部材を挙げることができる。
防護柵としては、ガードレール、ガードパイプ、フェンス、セーフティーフェンスなどが挙げられ、その構成部材としては、ボルト、ナット、キャップ、ブラケット、支柱、ベースプレート、ワイヤーケーブル、ビーム、パイプ、スクリーンパネルなどが挙げられる。防護柵もその構成部材も、その材質は特に限定されず、プラスチックや金属など、いずれであっても良い。
このような防護柵あるいはその構成部材には、あらかじめ、防錆処理を施しておいたり、塗装を施しておいたりしてよい。
例えば、基材の表面の少なくとも一部に、亜鉛めっき層、化成処理層及び塗膜層が形成され、塗膜層の上に反射性塗膜が形成された層構成のものが好ましく挙げられる。
【００３４】
〔反射性塗膜〕
反射性塗膜は、自反射ビーズと光輝材とを透明樹脂層内に含むものであるが、反射性塗膜中の自反射ビーズの含有割合は、反射性塗膜全量に対して、１０〜６０重量％とすることが好ましく、２０〜６０重量％とすることがより好ましい。
また、反射性塗膜中の光輝材の配合割合は、反射性塗膜全量に対して、１〜１０重量％とすることが好ましく、２〜８重量％とすることがより好ましい。
さらに、自反射ビーズと光輝材の含有量の比（自反射ビーズの含有量／光輝材の含有量）は、重量比で、１〜３０の範囲であることが好ましく、５〜２０の範囲であることがより好ましい。
また、自反射ビーズと光輝材との平均粒径の比（自反射ビーズの平均粒径／光輝材の平均粒径）は、０．１〜２．０の範囲であることが好ましく、０．１〜１．０の範囲であることがより好ましい。
【００３５】
〔反射性塗装物〕
上記基材上の少なくとも一部に上記反射性塗膜を有する本発明の反射性塗装物について、特にその層構成を明瞭にするため、図面を参照しつつ、以下に詳述する。
【００３６】
本発明の一実施形態を図１に示す。
図１に示す反射性塗装物は、基材２上の少なくとも一部に反射性塗膜１を有する。
基材２の表面には、亜鉛めっき層３、化成処理層４及び塗膜層５の各層が順次形成され、塗膜層５の表面に反射性塗膜１が形成されている。
反射性塗膜１は、透明樹脂層１０内に、自反射ビーズ２０と光輝材３０とを含む。
【００３７】
自反射ビーズ２０は、表面の一部に反射膜２１が形成され、球形で透明であり、平均粒径が３０μｍ以上である。
図１に示す実施形態では、自反射ビーズ２０は、ビーズ表面の概ね５０％の領域に反射膜２１が形成されている。
光輝材３０は、平均粒径が７０μｍ以上である。また、光輝材３０は薄片状である。
【００３８】
なお、図１に示す各層の厚みや自反射ビーズ２０、光輝材３０の大きさなどは、必ずしも、実際の厚みや大きさを正確に表したものではなく、この意味において、図１はある程度模式的な図である。
【００３９】
図１に示す実施形態では、透明樹脂層１０の厚みはそれほど厚くなく、具体的には、自反射ビーズ２０や光輝材３０の表面を僅かに覆う程度である。
この程度の被覆であれば、透明樹脂層１０における透明樹脂による光の屈折はあまり加味する必要はなく、自反射ビーズ２０としては屈折率１．８〜２．０程度のものを用いることが好ましい。もちろん、透明樹脂層１０の厚み等に応じて、透明樹脂による光の屈折を加味して、自反射ビーズ２０として屈折率のより大きなビーズ（例えば、屈折率２．１〜２．５程度のもの）を用いたり、さらには、屈折率の異なる複数の自反射ビーズや非処理ビーズを組み合わせたりするなど、適宜変更実施してよい。
【００４０】
図１に示すように、自反射ビーズ２０の反射膜２１の向きはランダムであり、光の入射角度が変化しても、一定の反射輝度が得られるようになっている。
また、光輝材３０は、球状の自反射ビーズ２０と併用されることで、色々な角度で透明樹脂層１０内に分散した状態となっている。
このような作用は、光輝材３０を単独で使用した場合にはないものであり、自反射ビーズ２０と光輝材３０との相乗作用ということができる。
そして、光輝材３０が色々な角度で存在することで、広い角度でキラキラとした視認性が発揮されるのである。
【００４１】
本発明の別の実施形態を図２に示す。
図２に示す反射性塗装物は、自反射ビーズ２０と光輝材３０とを含む第１の透明樹脂層１０Ａの上に、第２の透明樹脂層１０Ｂが形成された２層構造を採っている点で、図１に示す反射性塗装物の構成と異なる。
図２に示すように、透明樹脂層が複層である場合、上層（図２では第２の透明樹脂層１０Ｂ）による補強効果などが期待できるとともに、自反射ビーズ２０の脱落防止も可能となる。
その他は、図１に示す反射性塗装物と同様であるので、同一の符号を付すとともに、詳細な説明は省略する。
【００４２】
本発明の別の実施形態を図３に示す。
図３に示す反射性塗装物は、ビーズとして、自反射ビーズ２０の他に、自反射ビーズ２０よりも平均粒径の大きい非処理ビーズ４０を用いている点で、図１に示す反射性塗装物の構成と異なる。
図３に示すように、光輝材３０が自反射ビーズ２０よりも平均粒径の大きい非処理ビーズ４０に寄りかかって直立に近い状態となっている。直立あるいはこれに近い状態で光輝材３０が存在することにより、図１に示す実施形態と比べて、より広い入射角度範囲でキラキラ感を発揮させることが可能となる。
その他は、図１に示す反射性塗装物と同様であるので、同一の符号を付すとともに、詳細な説明は省略する。
【００４３】
〔反射性塗装物の製造〕
次に、上で詳述した反射性塗装物を製造する方法について説明する。
本発明にかかる反射性塗装物は、例えば、反射性塗膜を形成する被塗装面となる基材上の少なくとも一部に、反射性塗膜を形成させる反射性塗料を塗装して製造することができる。
【００４４】
反射性塗膜を形成させる反射性塗料は、上述の透明樹脂を塗膜形成成分として含有し、本発明の必須成分である上述の自反射ビーズ及び光輝材を含有するものであればよい。
さらに、自反射ビーズの固着力を高めるシランカップリング剤や、ひび割れ防止剤、粘度調整剤、硬化剤、硬化促進剤、硬化遅延剤、溶剤、消泡剤、架橋剤、粘性付与剤、安定剤など、一般的な成分を配合してもよい。
【００４５】
上記硬化剤としては、例えば、アミン系硬化剤、イソシアネート系硬化剤、オキサゾール系硬化剤などが挙げられる。
上記溶剤としては、例えば、水、トルエン、キシレン、メチルアルコールなどのアルコール類、メチルエチルケトン類などのケトン類、酢酸エチルなどのエステル類、ジメチルホルムアミド、ベンゼンなどが挙げられる。
上記消泡剤としては、例えば、シリコン系の消泡剤などが挙げられる。
上記架橋剤としては、例えば、透明樹脂によっても異なるが、例えば、イソシアネート系、オキサゾリン系の化合物が挙げられる。
【００４６】
上記粘性付与剤としては、例えば、酸化ケイ素系化合物やエチレンオキサイド系の界面活性剤などが挙げられる。
上記安定剤としては、例えば、「アンチゲル」（商品名、ＢＥＲＮＤ  ＳＣＨＷＥＧＭＡＮＮ社製）などのポリメリックアルコキシレートなどが挙げられる。
【００４７】
反射性塗料の組成については、特に限定されるものではなく、形成したい反射性塗膜の組成（ビーズ及び光輝材の含有量など）を勘案して、適宜決定すればよい。
【００４８】
反射性塗料の粘度は、１００〜３００ｃｐｓの範囲が好ましく、１５０〜２５０ｃｐｓの範囲がより好ましい。本発明者は、少なくとも塗装機が明治機械製ＰＩＡＳ０５の場合において、前記範囲で、ビーズ及び光輝材が良く分散され、塗膜形成後の反射性（再帰反射性及び拡散反射性）に優れたものとなることを確認している。
なお、上記粘度は、Ｂ型粘度計、ローターＮｏ．２、６０ｒｐｍ、１５℃での測定による値である。
【００４９】
反射性塗料の塗布方法としては、エアスプレー塗装法、エアー霧化静電塗装法、エアレス静電塗装法、刷毛やローラーによる直接塗装法、スクリーン印刷法など、従来公知の方法が採用できる。
【００５０】
図１〜３に示す実施形態のように、基材２の表面に、亜鉛めっき処理層３、化成処理層４、塗膜層５を形成する場合、その形成方法としては、従来公知の方法が採用でき、本発明において特に限定されるものではない。
【００５１】
図２に示す実施形態のように、透明樹脂層を２層構造とする場合には、まず、上述のようにして、自反射ビーズ２０及び光輝材３０を含む第１の透明樹脂層１０Ａを形成した後、透明樹脂を塗膜形成成分とし自反射ビーズ２０及び光輝材３０を含有していない塗料を従来公知の方法（例えば、エアスプレー塗装法、エアー霧化静電塗装法、エアレス静電塗装法、刷毛やローラーによる直接塗装法、スクリーン印刷法など）により塗布して第２の透明樹脂層１０Ｂを形成すればよい。
【００５２】
なお、図１〜３に示す実施形態では採用していないが、反射性塗膜の表面に、撥水性付与や防汚性付与をするようにしてもよい。
前記撥水性は、例えば、フッ素、シリコンやこれらの化合物などの撥水性物質の１種又は２種以上を主成分とする塗膜を積層することにより付与することができる。
前記防汚性は、表面に親水性を付与したり、汚染物質の分解除去作用を付与したりすることによって発現させることができる。
前記親水性は、例えば、珪素やその化合物である酸化ケイ素などの親水性物質の１種又は２種以上を主成分とする塗膜を積層することにより付与することができる。その原理を、酸化ケイ素を例に説明すれば、この物質は、ナノサイズの粒径で、基材表面に単分子膜状に結晶が連なった状態で化学結合しており、この皮膜は、非常に水を取り込み易く、表面に汚れが付着し難いとともに、付着しても、その汚れの下に水分子を取り込み、結果として、放水などによる水洗や雨などの自然現象によって汚れを浮かして容易に洗い落とすことができるのである。
【００５３】
また、汚染物質の分解除去作用は、酸化チタンなどの光触媒物質を主成分とする塗膜を積層することにより付与することができる。その原理を、酸化チタンを例に説明すれば、この物質は、ナノサイズの粒径で、基材表面に単分子膜状に結晶が連なった状態で化学結合しており、この酸化チタン分子が、太陽などから発せられる紫外線によって励起されると、活性酸素が放出され、この活性酸素により基材表面に付着した汚染物質が分解されて低分子化されるのであるが、この低分子化された汚染物質は、基材表面から非常に脱落し易い状態となっているので、放水などによる水洗や雨などの自然現象によって水が表面について濡れが生じると浮き、結果、容易に洗い落とすことができるため、長期にわたって防汚性が発揮されるのである。
【００５４】
酸化チタン、酸化亜鉛、酸化スズ、チタン酸ストロンチウム、酸化タングステン、酸化ビスマス、酸化鉄などの光触媒物質によれば、汚染物質の分解除去作用のほかに、親水性も付与しうることが報告されている。このような光触媒による親水性付与技術としては、例えば、特許第２７５６４７４号公報や特許第２８６５０６５号公報に記載の技術がある。したがって、これらの光触媒物質を用いれば、汚染物質の分解除去作用と親水性の双方に基づく防汚性の発現が期待される。
上記において、撥水性や防汚性を付与するための塗膜の乾燥膜厚は、５μｍ以下であることが好ましい。塗膜の乾燥膜厚が５μｍ以下であれば、この塗膜中での屈折は殆ど無視することができ、他方、５μｍを超えると、この塗膜中での屈折の影響が大きくなり、再帰反射性を低下させるおそれがある。
【００５５】
反射性塗膜の表面に水膜ができると、水膜での光の屈折が影響して、再帰反射性が変化するおそれがあるが、上述の撥水性付与をすることでこれを回避することができる。防汚性を付与した場合には、上述の親水性や汚染物質の分解除去作用により、汚染物質の付着による再帰反射性の低下を回避できる。
【００５６】
〔反射性塗装物の適用例〕
本発明にかかる反射性塗装物の適用例としては、特に限定するわけではないが、例えば、上記したように、防護柵やその構成部材を挙げることができる。
本発明は、ガードレール、ガードパイプなどの他、セーフティーフェンス、より具体的には、夜間高台避難する住民の視線誘導（避難路を連続的に明示）のための津波避難道路用転落防止柵などとしても適用可能である点で優れている。
【００５７】
自動車に乗車する者にとっての視認性において重要であるのは、対象物に対する距離が比較的離れていても対象物を認識・識別できることであるといえる。
ここで、対象物との距離が離れている場合は、観測角が小さくなるから、再帰反射性による視認性が主となる。
再帰反射光は、拡散反射光と比べると強い光であるから、距離が離れていても視認性は十分に発揮される。
特に車のヘッドライトのように強い光を再帰反射した場合はなおさらである。
【００５８】
他方、歩行者が対象物から離れた位置から懐中電灯などによって対象物を照らす場合も観測角が小さくなるために再帰反射性により視認性が得られる。車のヘッドライトにおける再帰反射光ほどの強い再帰反射光は期待できないが、歩行者と対象物の距離が比較的短いので視認できるには十分である。
また、歩行者が対象物に近い位置から懐中電灯などによって対象物を照らす場合、ヘルメットに照明器具を取り付けている場合などはともかく、一般に観測角は大きくなるから、拡散反射光による視認性が主となる。
この場合、拡散反射光は、再帰反射光と比べると弱い光であるものの、歩行者は対象物に近い位置にいるので、対象物は十分に認識・識別できる。
【００５９】
このように、対象物と観測者との距離、対象物への接近速度などによって、要求される反射光は異なるものであるが、本発明の反射性塗装物は、場面に応じた前記要求に対して、必要かつ十分な反射性（再帰反射性及び拡散反射性）を発揮する。
【００６０】
もちろん、本発明は上記した場面のみに適用を制限されるものではなく、様々な目的での応用が可能である。
具体的には、上記では、自動車乗用車や歩行者にとっての視認性を例に挙げたが、同様に、自転車その他の車両に乗車する者にとっての視認性の向上にも有効であることはいうまでもない。
また、本発明が有する対象物の存在を認識させる効果に着目すれば、一般フェンス、交差点等にあるボラード（車止めなど）、標識柱、鋼管柱、縁石、階段などに適用しても有効であることは明らかである。
これらを本発明にいう「基材」として用いることで、種々の反射性塗装物を本発明の反射性塗装物として提供することができる。
なお、基材の材質としても、特に限定されるわけではなく、プラスチック、金属、コンクリートなど、いずれでも良い。
【実施例】
【００６１】
以下、実施例を用いて、本発明にかかる反射性塗装物、反射性塗料及び塗装方法について詳しく説明するが、本発明はこれら実施例に限定されるものではない。
【００６２】
〔実施例１〕
図１に示す層構成を備える反射性塗装物を作製した。
具体的には、板厚２．３ｍｍ×幅７０ｍｍ×１５０ｍｍのＺ２７亜鉛めっき鋼板に、リン酸亜鉛処理により化成皮膜を形成させ、続けて、粉体塗装機を用いて緑色粉体塗料を塗装し、１７５℃の温度で２０分間焼付けすることによって緑色塗装材を作製した。この塗装材における緑色塗膜層の上に、以下のようにして、反射性塗膜を形成し、再帰反射性と拡散反射性を付与した。
透明樹脂溶液（架橋剤を内包しウレタン結合を生成させる反応基を有するアクリル樹脂の溶液、重量比では固形分：溶剤（芳香族炭化水素系溶剤、エステル系溶剤、エーテル系溶剤の混合物）＝５０：５０）５８重量部、自反射ビーズＡ１（後述の表３参照）としての屈折率１．９３の自反射ガラスビーズ（アルミニウム蒸着により自反射性の付与されたもの、ユニチカ社製、平均粒径３８μｍ）４２重量部を混合し、さらにこれに１辺が１５０μｍのアルミニウム蒸着高分子フィルムＦ１（後述の表４参照）を５重量部加え、ミキサーで均一に分散させることにより、塗料組成物を得た。こののち、上記混合溶剤により粘度調整を行い、粘度を１５０〜２００ｃｐｓ（Ｂ型粘度計、ローターＮｏ．２、６０ｒｐｍ、１５℃での測定）とした。このようにして得られた反射性塗料を、上記塗装材にスプレー塗装により塗布し、１６０℃の温度で２０分間の焼付けを行い、反射性塗膜を形成した。スプレー塗装は、スプレーのノズルと基材の距離を３０ｃｍとし、ノズル径１．５ｍｍ、エアー圧２Ｋｇ／ｃｍ2、ノズルスピード５０ｃｍ／２ｓｅｃで２往復の条件にて行った。得られた塗装材上の反射性塗膜の乾燥膜厚は約５０μｍであった。透明樹脂により固定された状態は、前記自反射ビーズの各球状外周面に沿うように凹凸状となっていた。
【００６３】
〔実施例２〜８、比較例１〜６〕
塗料組成や塗膜構造を後述の表１又は表２に示すように変更したこと以外は、実施例１と同様にして、反射性塗膜を形成してなる実施例２〜８及び比較例１〜５の各塗装材を得た。比較例６は、実施例１で用いた緑色塗装材そのまま、すなわち、反射性塗膜を形成しない例である。
なお、実施例７は図２に示す構成、実施例８は図３に示す構成、その他の実施例は図１に示す構成を採っている。比較例１〜６の構成は表１に示す内容から明確であるので、特に図は示さない。
【００６４】
ここで、実施例７において、図２に示すごとき積層塗膜を形成する際には、透明樹脂溶液（架橋剤を内包しウレタン結合を生成させる反応基を有するアクリル樹脂の溶液、重量比では固形分：溶剤（芳香族炭化水素系溶剤、エステル系溶剤、エーテル系溶剤の混合物）＝５０：５０）を粘度調整を行って粘度を２００ｃｐｓ（Ｂ型粘度計、ローターＮｏ．２、６０ｒｐｍ、１５℃での測定）としてなる塗料組成物を、実施例１記載の方法により得られた自反射ビーズ及び光輝材を含有する反射性塗膜の上に、スプレー塗装により塗布し、得られた２層塗膜に対し、１６０℃の温度で２０分間の焼付けを行うようにした。スプレー塗装は、スプレーのノズルと基材の距離を３０ｃｍとし、ノズル径１．５ｍｍ、エアー圧２Ｋｇ／ｃｍ2、ノズルスピード５０ｃｍ／２ｓｅｃで４往復の条件にて行った。
【００６５】
また、表１及び表２において、自反射ビーズＡ２としては、屈折率１．９３の自反射ガラスビーズ（アルミニウム蒸着により自反射性の付与されたもの、ユニチカ社製、平均粒径６６μｍ）を用い、自反射ビーズＢとしては、屈折率２．２の自反射ガラスビーズ（アルミニウム蒸着により自反射性の付与されたもの、ユニチカ社製、平均粒径７８μｍ）を用い、自反射ビーズＣ１としては、屈折率１．９３のガラスビーズ（アルミニウム蒸着がなく、自反射性の付与されていないもの、ユニチカ社製、平均粒径４１μｍ）を用い、自反射ビーズＣ２としては、屈折率１．９３のガラスビーズ（アルミニウム蒸着がなく、自反射性の付与されていないもの、ユニチカ社製、平均粒径１０５μｍ）を用いた（後述の表３参照）。
【００６６】
〔性能評価１〕
上記実施例１〜８、比較例１〜６について、下記の評価方法により、性能を評価した。実施例の結果を表１に、比較例の結果を表２に、表１及び表２に記載のビーズの詳細を表３に、表１及び表２に記載の光輝材の詳細を表４に示す。
【００６７】
【表１】
0006437315.tif 000002
【００６８】
【表２】
0006437315.tif 000003
【００６９】
【表３】
0006437315.tif 000004
【００７０】
【表４】
0006437315.tif 000005
【００７１】
＜再帰反射性の評価＞
歩行者がヘッドライトを付けている場合や自動車等に乗車する者にとっては、再帰反射性による視認性が必要となる。また、懐中電灯を手に持っている歩行者等にとっても、３ｍ以上離れた位置から光を当てる場合は、手を前方に向けて挙げ、手と目の角度が小さくなるため、再帰反射による視認性が有効となる。再帰反射性は、ＪＩＳ−Ｚ−９１１７に準じた以下の方法で再帰反射輝度係数（ｃｄ／Ｌｕｘ・ｍ2）を測定して評価した。ただし、光源としては２５０Ｗハロゲン電球を用い、被測定物からの距離４ｍの位置に置いて使用した。また、受光器としてはミノルタ社製輝度計「ＣＳ−１００（同社の商品名）」を用い、被測定物からの距離３．５ｍの位置において使用した。光の入射角度を３０°、反射光の観測角度を２°とした。この時の被測定物における照度は８００Ｌｕｘであった。
得られた再帰反射輝度係数（ｃｄ／Ｌｕｘ・ｍ2、用語の定義については、「ＪＩＳ−Ｚ−８７１３」を参照）を以下の基準に基づき、１〜５点で評価した（点が高いほど再帰反射性に優れる）。
【００７２】
５：再帰反射輝度係数（ｃｄ／Ｌｕｘ・ｍ2）が０．４０以上
４：再帰反射輝度係数（ｃｄ／Ｌｕｘ・ｍ2）が０．２０以上０．４０未満
３：再帰反射輝度係数（ｃｄ／Ｌｕｘ・ｍ2）が０．１４以上０．２０未満
２：再帰反射輝度係数（ｃｄ／Ｌｕｘ・ｍ2）が０．０７以上０．１４未満
１：再帰反射輝度係数（ｃｄ／Ｌｕｘ・ｍ2）が０．０７未満
【００７３】
再帰反射輝度係数が大きいほど、暗闇における視認性が高いものであることを意味する。再帰反射輝度係数は、白色フェンスでは普通０．１７（ｃｄ／Ｌｕｘ・ｍ2）程度（実測値）であり、緑色（日本塗料工業会標準色Ｎｏ．４２３０Ｈ）では０．０１（ｃｄ／Ｌｕｘ・ｍ2）程度である。したがって、実用に供した場合において、再帰反射輝度係数が０．１７ｃｄ／Ｌｕｘ・ｍ2程度以上であれば白色フェンスと同等以上の視認性があると言える。評価の点が高いほど、より視認性が高いと言える。
【００７４】
＜拡散反射性の評価＞
試料の高さを９０ｃｍ、身長１７５ｃｍの人間が手に懐中電灯を持ち、試料から１ｍ離れた位置に立って光を当て、視認性があるか目視判定により評価した。立ち位置は試料の正面と斜め２０°および斜め３０°の３箇所で評価した。このとき、目と懐中電灯の間の角度は約４０°となる。判定は以下の基準に基づき、１〜４点で評価した（点が高いほど拡散反射性に優れる）。
【００７５】
評価      視認性評価
４：    全面キラキラし、又は形が浮き出てすぐに認識できる
３：    部分的にキラキラし、又は全体の形が認識できる
２：    物があることは認識できる
１：    認識できない
【００７６】
＜塗膜性能の評価＞
塗膜性能として、（１）碁盤目密着性、（２）沸騰水密着性、（３）耐水密着性、（４）耐候性、（５）耐摩耗性を評価した。
碁盤目密着性、沸騰水密着性、耐水密着性はいずれも、基材である緑色塗装材と反射塗膜の界面密着性を判定するものである。
【００７７】
（１）碁盤目密着性は、「ＪＩＳ−Ｋ−５６００−５−６」に準拠して評価した。
具体的には、カッターナイフで塗膜上に２ｍｍの碁盤目１００個を作り、その上にセロハン粘着テープを完全に付着させ、テープの一方の端を持ち上げて上方に剥がす。分類表に従って分類０〜２を合格（○）とし、分類３〜５を不合格（×）とした。
（２）沸騰水密着性は、「ＪＩＳ−Ｋ−５４００（１９９０）−８−２０」に準拠し、沸騰水に１時間浸漬、２時間放置後、上記の碁盤目密着性試験を行った。
（３）耐水密着性は、「ＪＩＳ−Ｋ−５６００−６−１」に準拠して評価した。
具体的には、試料をイオン交換水に５００時間浸漬（浸漬温度２３℃）、２時間放置後、上記の碁盤目密着性試験を行った。
（４）耐候性は、「ＪＩＳ−Ｄ−０２０５−５−４」に準拠したサンシャインカーボンアーク灯式耐候性試験機を用い、３００時間試験後の外観および反射性能の劣化の有無を評価した。反射性能が、耐候性試験前（初期値）と比較して８０％以上保持しているものを異常なしとした。
（５）耐摩耗性試験は、水で濡らしたガーゼ（２×４ｃｍ）に荷重１ｋｇをかけて試料表面を５００回往復し、外観および反射性能の劣化の有無を評価した。反射性能が、耐摩耗性試験前（初期値）と比較して８０％以上保持しているものを異常なしとした。
【００７８】
＜乾燥膜厚の測定＞
反射塗装前後の膜厚をＫｅｔｔ社製の電磁膜厚計「ＬＺ−３００Ｃ（同社の商品名）」を用いて測定し、その差の値を乾燥膜厚とした。
【００７９】
〔性能評価２〕
上記実施例１，４，５，８、比較例１〜３，５〜６で作製した各試料について、株式会社村上色彩研究所製の三次元変角光度計「ＧＰ−２００」を用いて、下記の測定条件で、光軸迂回における相対反射光分布測定を行った。
入射角：３０°
受光角：−９０°〜９０°の変角
試料傾斜角（ＦＡ）＝−５°
受光レンズ径：５ｍｍφ
【００８０】
実施例１の測定結果を図４に、実施例４の測定結果を図５に、実施例５の測定結果を図６に、実施例８の測定結果を図７に、比較例１の測定結果を図８に、比較例２の測定結果を図９に、比較例３の測定結果を図１０に、比較例５の測定結果を図１１に、比較例６の測定結果を図１２に、それぞれ示す。
なお、参考として、測定の光学的概略図を図１３に示す。
【００８１】
光は試料に対して入射角３０°（−３０°の位置）であるので、−３０°付近に再帰反射による強度が、３０°付近に正反射による強度が現れる。
反射性塗膜を形成しない比較例６では、図１２に示すとおり、再帰反射の位置にも正反射の位置にも大きなピークがない。
自反射ビーズのみを用いた比較例１では、図８に示すとおり、再帰反射の位置に大きなピークが見られている。
さらに、これに一般的にパール塗装として使用されるマイカ（平均粒径は７０μｍ未満）を用いた比較例２では、図９に示すとおり、正反射の位置で光の強度が強くなっている。
同様に一般的にメタリック塗装として使用されているアルミフレーク（平均粒径は７０μｍ未満）を用いた比較例３でも、図１０に示すとおり、正反射の位置で光の強度が強くなっている。
尚、これら自反射ビーズを有する比較例１，２，３は、自反射ビーズを有しない比較例４、５，６と比べ、拡散反射性がわずかに向上している（表２）。自反射ビーズを有する比較例１，２，３は再帰反射のピークが大きく、かつ裾野が広がっている。このため観測角が大きい拡散反射性にもわずかに良い影響を与えたものと考えられる（表２）。
【００８２】
これらと比較して、平均粒径が７０μｍ以上の光輝材を用いた実施例１，４，５，８では、それぞれ図４、５、６、７に示すとおり、この正反射の位置付近に強度の高い鋭いピークが広い角度範囲で存在していることが分かる。この測定結果は、本発明の優れた効果であるキラキラ感による視認性向上を裏付けるものである。
人は、歩いているときはもちろん、静止している場合も本当の意味での静止は困難であり、多少なりとも頭は揺れているものである。その時にこの鋭いピークがあるとすぐに認識することができるのである。
中でも粒径の大きいビーズをさらに添加した実施例８では、図７に示すとおり、強度の高い鋭いピークの発現範囲が広く、−２０度〜８０度の範囲に渡っていることがわかる。
【００８３】
なお、自反射ビーズを用いず光輝材Ｆ１だけを用いた比較例５では、図１１に示すとおり、再帰反射の性能が得られない上に、光輝材が塗膜に水平に並んだ状態で形成されるため（つまり一定方向に向いているため）、正反射の位置にまとまったピークになり、自反射ビーズがある場合と比較して、広い角度範囲でのキラキラ感が得られないことが分かった。すなわち、同じ透明樹脂層の中に本発明所定の大きさを有する光輝材とビーズを含有させることで広範囲でのキラキラ感が得られ、例えば、懐中電灯を手に持った場合でも視認性を格段に向上させることができるのである。
【符号の説明】
【００８４】
１      反射性塗膜
２      基材
３      亜鉛めっき層
４      化成処理層
５      塗膜層
１０    透明樹脂層
１０Ａ  第１の透明樹脂層
１０Ｂ  第２の透明樹脂層
２０    自反射ビーズ
２１    反射膜
３０    光輝材
４０    非処理ビーズ
【図１】
0006437315.tif 000006
【図２】
0006437315.tif 000007
【図３】
0006437315.tif 000008
【図４】
0006437315.tif 000009
【図５】
0006437315.tif 000010
【図６】
0006437315.tif 000011
【図７】
0006437315.tif 000012
【図８】
0006437315.tif 000013
【図９】
0006437315.tif 000014
【図１０】
0006437315.tif 000015
【図１１】
0006437315.tif 000016
【図１２】
0006437315.tif 000017
【図１３】
0006437315.tif 000018